(57)【要約】【課題】従来のポリオレフィン系床材に比べ優れた柔軟性、施工性を有し、さらにカレンダー成形性が良好となる床材用シート、およびこれを用いた長尺床材を提供する【解決手段】１種または２種以上のエチレン・α−オレフィンランダム共重合体（ａ）から形成されるエチレン・α−オレフィンランダム共重合体組成物（Ａ）、低密度ポリエチレン（Ｂ）０〜２０重量％および無機充填剤（Ｃ）５０〜８５重量％からなる床材用シートでエチレン・α−オレフィンランダム共重合体（ａ）は（ｉ）密度が０．８５０〜０．９２０ｇ／ｃｍ３、（ｉｉ）１９０℃で測定したメルトフローレートが０．０１〜１５０ｇ／１０分、（ｉｉｉ）分子量分布（Ｍｗ／Ｍｎ）が３以下、エチレン・α−オレフィンランダム共重合体組成物（Ａ）は（ｉ）密度が０．８６０〜０．９１０ｇ／ｃｍ３、（ｉｉ）１９０℃で測定したメルトフローレート０．１〜１０ｇ／１０分。【特許請求の範囲】
【請求項１】
１種または２種以上のエチレン・α−オレフィンランダム共重合体（ａ）から形成されるエチレン・α−オレフィンランダム共重合体組成物（Ａ）１５〜５０重量％、低密度ポリエチレン（Ｂ）０〜２０重量％、無機充填剤（Ｃ）５０〜８５重量％からなる床材用シートであって（ここで（Ａ）、（Ｂ）および（Ｃ）の合計量を１００重量％とする）
エチレン・α−オレフィンランダム共重合体（ａ）が
（ｉ）密度（ＡＳＴＭ  １５０５  ２３℃）が０．８５０〜０．９２０ｇ／ｃｍ３
（ｉｉ）１９０℃で測定したメルトフローレート（ＡＳＴＭ  Ｄ１２３８、２．１６ｋｇ荷重）が０．０１〜１５０ｇ／１０分
（ｉｉｉ）ゲルパーミエーションクロマトグラフィー（ＧＰＣ）により求められる分子量分布（Ｍｗ／Ｍｎ）が３以下であり、
エチレン・α−オレフィンランダム共重合体組成物（Ａ）が
（ｉ）密度（ＡＳＴＭ  １５０５  ２３℃）が０．８６０〜０．９１０ｇ／ｃｍ３
（ｉｉ）１９０℃で測定したメルトフローレート（ＡＳＴＭ  Ｄ１２３８、２．１６ｋｇ荷重）が０．１〜１０ｇ／１０分であり、
低密度ポリエチレン（Ｂ）が
（ｉ）密度（ＡＳＴＭ  １５０５  ２３℃）が０．９００〜０．９４０ｇ／ｃｍ３
（ｉｉ）１９０℃で測定したメルトフローレート（ＡＳＴＭ  Ｄ１２３８、２．１６ｋｇ荷重）が０．１〜５０ｇ／１０分
（ｉｉｉ）１９０℃で測定されたメルトテンション（ｍＮ  ａｔ  １９０℃）（ＭＴ）とメルトフローレート（ＭＦＲ）とが次式を満たしている。
４０×（ＭＦＲ）−０．６７  ≦  ＭＴ  ≦  ２５０×（ＭＦＲ）−０．６７
であることを特徴とする床材用シート。
【請求項２】
エチレン・α−オレフィンランダム共重合体組成物（Ａ）１００重量部に対し、ステアリン酸亜鉛、ステアリン酸マグネシウム、ステアリン酸カリウム等の金属脂肪酸塩、脂肪酸アミド、ポリエチレンワックス、その他滑剤等から選ばれる少なくとも１種の成分を計０．０５〜５．０重量部添加し、これをカレンダー成形して得られる請求項１記載の床材用シート。
【請求項３】
無機充填剤（Ｃ）配合率ＭＢと２３℃、厚み２．０ｍｍで測定されたときのねじり剛性率ＴＲ（ＭＰａ）とが次の関係式
２５×（ＭＢ）２．５≦ＴＲ≦７０×（ＭＢ）１．６  （１）
ただし、（ＭＢ）＝（無機充填剤（Ｃ）の重量）／（全配合物の重量）
を満たすことを特徴とする請求項１〜２記載の床材用シート。
【請求項４】
請求項１〜３記載の床材用シートを中間層（２）の少なくとも１層に用い、基材（１）および単層または多層の層からなる表層（３）を有する長尺床材。
【発明の詳細な説明】
【０００１】
【産業上の利用分野】
本発明はポリオレフィンからなる床材用シート、および長尺床材に関し、更に詳しくは従来の床材に比べ優れた柔軟性、施工性を有し、さらに良好なカレンダー成形性を有した床材用シート、およびこれを用いた長尺床材に関する。
【０００２】
【従来の技術】
ポリ塩化ビニル（ＰＶＣ）は成形が容易で多彩な着色および意匠が可能であり、これを床材とした場合、施工性、防汚性、加工性、耐薬品性が優れることなどから、屋内あるいは屋外の床材として広く用いられている。
【０００３】
しかし近年、ＰＶＣ系廃棄物の燃焼時に発生するハロゲン化水素ガスの問題や使用されるジオクチルフタレート等の可塑剤や残留モノマーの室内への飛散による人体に与える影響が憂慮されるようになり、ポリオレフィンを中心とする地球環境への付加が少ない床材の開発が進んでいる。ところが、通常のポリオレフィンによる床材の場合、樹脂の結晶化度が高いためＰＶＣ並の柔軟性、施工性を実現するのが非常に困難である。
【０００４】
この点を解決するために極性コモノマーを有するポリオレフィン系床材が検討されている（例えば特開平５−９８７６号公報）が、この場合無機充填物との相互作用が強いため無機充填物の含有量が増加するとともに剛性が高く脆くなる。さらに、本発明人の評価においては、極性コモノマーが増加するとともにカレンダー成形時のバンク（カレンダーロール上の樹脂溜まり）が不安定となり、安定した製品が得られない傾向を確認している。（特許文献１）
【０００５】
【特許文献１】特開平５−９８７６号公報
【０００６】
【発明が解決しようとする課題】
本発明の目的は、ポリオレフィン系樹脂と無機充填剤を主成分とし、従来のポリオレフィン系床材に比べ優れた柔軟性、施工性を有し、さらにカレンダー成形性が良好となる床材用シート、およびこれを用いた長尺床材を提供することにある。
【０００７】
【課題を解決するための手段】
本発明の床材用シートは、下記特徴を有する１種または２種以上のエチレン・α−オレフィンランダム共重合体（ａ）から形成され、下記特徴を有するエチレン・α−オレフィンランダム共重合体組成物（Ａ）、一部低密度ポリエチレン（Ｂ）、および無機充填剤（Ｃ）５０〜８５重量％からなる。
エチレン・α−オレフィンランダム共重合体（ａ）：
（ｉ）密度（ＡＳＴＭ  １５０５  ２３℃）が０．８５０〜０．９２０ｇ／ｃｍ３
（ｉｉ）１９０℃で測定したメルトフローレート（ＡＳＴＭ  Ｄ１２３８、２．１６ｋｇ荷重）が０．０１〜１５０ｇ／１０分
（ｉｉｉ）ゲルパーミエーションクロマトグラフィー（ＧＰＣ）により求められる分子量分布（Ｍｗ／Ｍｎ）が３以下
エチレン・α−オレフィンランダム共重合体組成物（Ａ）：
（ｉ）密度（ＡＳＴＭ  １５０５  ２３℃）が０．８６０〜０．９１０ｇ／ｃｍ３
（ｉｉ）１９０℃で測定したメルトフローレート（ＡＳＴＭ  Ｄ１２３８、２．１６ｋｇ荷重）が０．１〜１０ｇ／１０分
また本発明の床材用シートは、上記エチレン・α−オレフィンランダム共重合体組成物（Ａ）１００重量部に対し、ステアリン酸亜鉛、ステアリン酸マグネシウム、ステアリン酸カリウム等の金属脂肪酸塩、脂肪酸アミド、ポリエチレンワックス、その他滑剤等から選ばれる少なくとも１種の成分を計０．０５〜５．０重量部添加し、これをカレンダー成形して得られる。
【０００８】
さらに本発明の長尺床材は、上記床材用シートを中間層（２）の少なくとも１層に用い、基材（１）および耐傷付き性に優れる単層または多層の層からなる表層（３）によって構成される。
【０００９】
次にこれらの各構成について具体的に説明する。
【００１０】
エチレン・α−オレフィンランダム共重合体組成物（ａ）
本発明のエチレン・α−オレフィンランダム共重合体（ａ）は下記特徴を有するものである。
（ｉ）密度（ＡＳＴＭ  １５０５  ２３℃）が０．８５０〜０．９２０ｇ／ｃｍ３
（ｉｉ）１９０℃で測定したメルトフローレート（ＡＳＴＭ  Ｄ１２３８、２．１６ｋｇ荷重）が０．０１〜１５０ｇ／１０分
（ｉｉｉ）ゲルパーミエーションクロマトグラフィー（ＧＰＣ）により求められる分子量分布（Ｍｗ／Ｍｎ）が３以下
エチレン・α−オレフィンランダム共重合体（ａ）の製造法については特に制限はないが、ラジカル重合触媒、フィリップス触媒、チーグラー・ナッタ触媒、あるいはメタロセン触媒を用いて、エチレンとα−オレフィンとを共重合することによって製造することができる。特にメタロセン触媒を用いて製造された共重合体は通常分子量分布（Ｍｗ／Ｍｎ）が３以下であり、本発明に好ましく利用できる。
【００１１】
エチレン・α−オレフィンランダム共重合体（ａ）は、エチレンと少なくとも１種の炭素数３〜２０のαオレフィン、好ましくは炭素数３〜１０のα−オレフィンとの共重合体であり、その分子構造は、直鎖状であってもよいし、長鎖または短鎖の側鎖を有する分岐状であってもよい。
【００１２】
コモノマーとして使用される炭素数３から２０のα−オレフィンの具体例としては、プロピレン、１−ブテン、１−ペンテン、１−ヘキセン、４−メチルペンテン−１、１−オクテン、１−デセン、１−ドデセンおよびそれらの組み合わせを挙げることができ、中でもプロピレン、１−ブテン、１−ヘキセン、１−オクテンが好ましい。また、必要に応じて他のコノモマー、例えば１，６−ヘキサジエン、１，８−オクタジエン等のジエン類や、シクロペンテン等の環状オレフィン類等を少量含有してもよい。
【００１３】
エチレン・α−オレフィンランダム共重合体（ａ）の密度（ＡＳＴＭ  １５０５  ２３℃）は０．８５０〜０．９２０ｇ／ｃｍ３、好ましくは０．８６０〜０．９１０ｇ／ｃｍ３、より好ましくは０．８８０〜０．９００ｇ／ｃｍ３である。
【００１４】
エチレン・α−オレフィンランダム共重合体（ａ）のＡＳＴＭ  Ｄ−１２３８に準拠し、１９０℃、２．１６ｋｇ荷重下で測定したメルトフローレート（以下、ＭＦＲ（１９０℃）と略記する）は０．０１〜１５０（ｇ／１０分）、好ましくは０．３〜１００（ｇ／１０分）の範囲にある。エチレン・α−オレフィンランダム共重合体（ａ）のゲルパーミエーションクロマトグラフィー（ＧＰＣ）により求められる分子量分布（Ｍｗ／Ｍｎ）が３以下、好ましくは２．５以下、より好ましくは２．３以下である。
【００１５】
エチレン・α−オレフィンランダム共重合体組成物（Ａ）
本発明のエチレン・α−オレフィンランダム共重合体組成物（Ａ）は、上記エチレン・α−オレフィンランダム共重合体（ａ）１種または２種以上から形成される。複数のブレンド体場合、例えばヘンシェルミキサー、バンバリーミキサー、タンブラーミキサー、ロールや押出機等の混合機にて混錬したものを用いてもよく、またはこれらの混錬機を用いず、ペレット状態で直接配合（ドライブレンド）したものを用いてもよい。
【００１６】
エチレン・α−オレフィンランダム共重合体組成物（Ａ）における密度（ＡＳＴＭ  １５０５  ２３℃）が０．８６０〜０．９１０ｇ／ｃｍ３、好ましくは０．８７０〜０．９０５ｇ／ｃｍ３、より好ましくは０．８８０〜０．９００ｇ／ｃｍ３にあると、柔軟性と耐熱性とを備えシート表面のベタツキが少なく、柔らかい感触の成形品が得られる。
【００１７】
エチレン・α−オレフィンランダム共重合体組成物（Ａ）におけるＭＦＲ（１９０℃）が０．１〜１０（ｇ／１０分）、好ましくは０．１〜８（ｇ／１０分）の範囲にあると、無機充填剤との混練性に優れ、かつ既存のカレンダー成形機による成形が可能となる。
【００１８】
低密度ポリエチレン（Ｂ）
本発明の樹脂組成物における低密度ポリエチレン（Ｂ）としては、その密度が０．９００〜０．９４０ｇ／ｃｍ３、好ましくは０．９００〜０．９３０ｇ／ｃｍ３であり、ＭＦＲ（１９０℃）は０．１〜５０ｇ／１０分、好ましくは０．５〜３０ｇ／１０分である。密度およびメルトフローレートがこの範囲にあると、エチレン・α−オレフィンランダム共重合体の溶融張力を高め、その結果、樹脂組成物のシート成形加工性を助け、均一厚さに外観良好なシートが得られる。
【００１９】
また、この低密度ポリエチレンの１９０℃で測定されたメルトテンション（ｍＮ  ａｔ  １９０℃）（ＭＴ）とメルトフローレート（ｇ／１０分  ａｔ  １９０℃）（ＭＦＲ）とが次式を満たしている。
【００２０】
４０×（ＭＦＲ）−０．６７  ≦  ＭＴ  ≦  ２５０×（ＭＦＲ）−０．６７
この関係式を満たすことで、この低密度ポリエチレンを含有する樹脂組成物は、適度の溶融張力を有し、シート成形性が良好となる。ここで、メルトテンション（ＭＴ）は、溶融させた低密度ポリエチレンを一定速度で延伸したときの応力を測定することにより求められる値である。実際のメルトテンションの測定は、東洋整機製ＭＴ測定器を用い、樹脂温度１９０℃、押出速度１５ｍｍ／分、巻取り速度１５ｍ／分、ノズル径２．０９ｍｍφ、ノズル長さ８ｍｍの条件で行われる。
【００２１】
このような特性を有する低密度ポリエチレンの好ましい具体例としては、ラジカル重合法によって得られる、いわゆる高圧法低密度ポリエチレンを挙げることができる。
【００２２】
無機充填剤（Ｃ）
本発明で使用される無機充填剤（Ｃ）としては、特に制限はないが例えば、炭酸カルシウム、水酸化マグネシウム、タルク、石英粉末、ガラス繊維、クレーまたはマイカなどを挙げることができ、これらの１種または２種以上を用いることができるが、好ましくは炭酸カルシウムである。その平均粒径は０．１〜１００μｍであり、好ましくは平均粒子径が０．１〜３０μｍ以下、さらに好ましくは０．３〜１５μｍである微粒子状無機化合物である。ここで平均粒子径は、ＢＥＴ法による比表面積から求めることができる。また、本発明で使用される無機充填剤（Ｃ）は、ステアリン酸やオレイン酸等の脂肪酸等で表面化学処理されたものであっても好ましく利用でき、上記平均粒子径のもつ微粒子が凝集体を形成していてもよい。
【００２３】
床材用シート
本発明における床材用シートは、前記エチレン・α−オレフィンランダム共重合体組成物（Ａ）および無機充填剤（Ｃ）を必須成分とし、エチレン・α−オレフィンランダム共重合体組成物（Ａ）が１５〜５０重量％、好ましくは２０〜４５重量％、より好ましくは２５〜４０重量％、無機充填剤（Ｃ）が５０〜８５重量％、好ましくは５５〜８０重量％、より好ましくは６０〜７５重量％からなる。本発明における床材用シートは、上記の低密度ポリエチレン（Ｂ）を０〜２０重量％、好ましくは０〜１５重量％、より好ましくは０〜１０重量％含む（ここで（Ａ）、（Ｂ）および（Ｃ）の合計量を１００重量％とする）。
【００２４】
本発明における床材用シートは、さらに前記エチレン・α−オレフィンランダム共重合体組成物（Ａ）１００重量部に対し、ステアリン酸亜鉛、ステアリン酸マグネシウム、ステアリン酸カリウム等の金属脂肪酸塩、脂肪酸アミド、ポリエチレンワックス、その他滑剤等から選ばれる少なくとも１種の成分を計０．０５〜５．０重量部添加したのもが好ましく、これをカレンダー成形して得られるものである。
【００２５】
カレンダー成形とは、一般的に、２本以上のロール間で軟化した樹脂を圧延し、一定の厚みを有するフィルム状或いはシート状の成形体を成形する成形方法である。カレンダー成形法としては従来公知の装置及び成形条件を採用することができる。例えば、カレンダー成形の装置としては、直列型、Ｌ型、逆Ｌ型、Ｚ型等が挙げられる。成形条件としては、樹脂温度が８０℃〜３００℃が挙げられるが、本発明の成形体としては、好ましくは樹脂温度が１００℃〜３００℃、さらに好ましくは１２０℃〜２８０℃にてカレンダー成形されたものであることが好ましい。
【００２６】
本発明における床材用シートの厚みについて特に制限されるものではないが、例えば通常０．１ｍｍから３ｍｍの厚みを有する。
【００２７】
本発明においては、本発明の樹脂組成物としての性能を損なわない範囲で、必要に応じて直鎖状低密度ポリエチレン、ビニルモノマーの含有率が５〜７０重量％であるエチレン系共重合樹脂、および他の合成樹脂やゴムを含んでいても良く、例えば結晶性ポリオレフィンを添加する場合は上記（Ａ）、（Ｂ）、（Ｃ）の合計１００重量部に対して５重量部未満であることが好ましい。また、その他の重合体においては前記エチレン・α−オレフィンランダム共重合体組成物（Ａ）の合計１００重量部に対して１０重量部以下であることが好ましい。また、酸化防止剤、耐熱安定剤、耐候安定剤、ワックス、可塑剤、スリップ剤、アンチブロッキング剤、結晶核剤等、顔料、塩酸吸収剤の添加物を含んでいてもよい。
【００２８】
また、本発明に用いるエチレン・α−オレフィンランダム共重合体組成物（Ａ）と無機充填剤（Ｃ）およびその他成分からなる床材用シートは、これらの配合率がある条件を満たすとき、無機充填剤（Ｃ）配合率ＭＢと２３℃、厚み２．０ｍｍで測定されたときのねじり剛性率ＴＲ（ＭＰａ）とが次の関係式
２５×（ＭＢ）２．５≦ＴＲ≦７０×（ＭＢ）１．６  （１）
ただし、（ＭＢ）＝（無機充填剤（Ｃ）の重量）／（全配合物の重量）
を満たす（特願２００２−３５９９０２参照）。上式を満たす床材用シートは無機充填剤（Ｃ）の配合用が増えても柔軟性が低下しないため、本発明の長尺床材への適用に非常に好ましい。
【００２９】
長尺床材
本発明における長尺床材は、上記床材用シートを中間層（２）の少なくとも１層に用い、基材（１）および耐傷付き性に優れる単層または多層の層からなる表層（３）を有するものである。これらの構成を図１に示す。
【００３０】
中間層（２）は、本発明の床材用シートを少なくとも１層に用いたものからなる。
基材（１）は、本発明の床材用シートからなる中間層（２）を保護する目的で張り合わされるものであり、通常不織布、ガラスフリース等が用いられる。
【００３１】
表層（３）は、中間層の上面に張り合わされる耐傷付き性に優れる単層または多層のフィルムまたはシートであり、例えばポリオレフィン系樹脂、ポリ（メタ）アクリル酸エステル、アイオノマー樹脂、ポリウレタン系樹脂、ポリアミド系樹脂、ポリエステル系樹脂等が挙げられる。
【００３２】
ポリオレフィン系樹脂としては、特に制限はないがポリエチレン、エチレン・α−オレフィンランダム共重合体、ポリプロピレン、プロピレン・α−オレフィンランダム共重合体、オレフィンと極性モノマーとの共重合体（例えばエチレン・酢酸ビニル共重合体）などが例示される。ポリ（メタ）アクリル酸エステルとしては、例えばポリメチルメタアクリレートなどが挙げられる。アイオノマー樹脂としては、従来公知のものが使用できる。ポリウレタン系樹脂としては従来公知のものが使用できる。また、ポリアミド系樹脂としては制限はないが例えば、ポリアミド６、ポリアミド６６などが例示される。ポリエステル系樹脂としては特に制限はないが、ポリエチレンテレフタレート、ポリブチレンテレフタレートなどが例示される。なお、本発明の目的を損なわない範囲でこれらの樹脂に無機充填物およにその他添加剤を含んでもよい。
【００３３】
表層（３）の厚みについては特に制限はないが、例えば１μｍ以上、好ましくは３μｍ以上であり、また例えば５００μｍ以下であり、好ましくは２００μｍ以下である。
【００３４】
さらに床材用シートと上層の単層または多層のフィルム間には、意匠性を有する印刷層を設けることも可能である。さらにこの印刷層と下層の床材用シートおよび印刷層と上層フィルムとの間には、アクリル系あるいはウレタン系樹脂とポリオレフィン樹脂あるいはスチレン−オレフィン共重合体との複合樹脂からなるプライマーを用い、各層の接着強度を向上させることが可能である。
【００３５】
【製造例】特開２００３−０７３４９４号公報実施例に準じた方法でメタロセン触媒を用いてエチレン・１−ブテン共重合体（ＥＢＲ）を製造した。
【００３６】
【実施例】
以下に実施例、比較例を挙げて本発明を説明するが、本発明はこれにより何ら限定されるものではない。
（１）ＭＦＲ
ＭＦＲは、ＡＳＴＭ    Ｄ１２３８記載の方法に従い、１９０℃、２．１６ｋｇ荷重により求めた。
（２）密度
密度はＡＳＴＭ    Ｄ１５０５記載の方法に従い求めた。
本実施例および比較例に用いた樹脂の特性を表．１に示す。
【００３７】
【表１】
2004339286.tif 000002
【００３８】
［実施例１］
ＭＦＲ（１９０℃）が３．６ｇ／１０分、密度が０．８８５ｇ／ｃｍ３のエチレン・１−ブテンランダム共重合体（ＥＢＲ−１）と、平均粒子径３．４μｍの炭酸カルシウム（丸尾カルシウム（株）製  重質炭酸カルシウム）、およびステアリン酸亜鉛（栄伸化成製  ＳＰ−１００ＺＢ）からなる組成物をラボプラストミル（東洋精機（株）製）を用いて混練し、６インチオープン２本ロールを用いてこの混錬物のロールバンク安定性を下記基準に従って評価した。
【００３９】
◎：ロール間で一定形状（バンク幅一定）の樹脂溜まり（バンク）が安定して回転。
○：ロール間で樹脂溜まり（バンク）が回転するが、形状（バンク幅）がやや変化する。
△：バンクが少し波打ち、形状がやや不安定となる。
×：バンクが大きく波打ち、形状が不安定となる。
【００４０】
評価条件を下記に、配合量および結果を表．２に示す。
ロール温度：１４０、１５０、１６０℃
ロールギャップ：１．０ｍｍ
ロール回転数：５０ｒｐｍ
混練物投入量：３００ｇ
評価時間：５分間（各評価条件に達してから１０分間経過後）
また得られた床材用シートの厚み２．０ｍｍで測定されたときのねじり剛性率ＴＲは２２Ｍｐａであった。
【００４１】
［実施例２］
ＭＦＲ（１９０℃）が１．２ｇ／１０分、密度が０．８８５ｇ／ｃｍ３のエチレン・１−ブテンランダム共重合体（ＥＢＲ−２）と、平均粒子径３．４μｍの炭酸カルシウム（丸尾カルシウム（株）製  重質炭酸カルシウム）、およびステアリン酸亜鉛（栄伸化成製  ＳＰ−１００ＺＢ）からなる組成物をラボプラストミル（東洋精機（株）製）を用いて混練し、実施例１と同じ条件でロールバンク安定性を評価した。配合量および結果を表．２に示す。また得られた床材用シートの厚み２．０ｍｍで測定されたときのねじり剛性率ＴＲは２３Ｍｐａであった。
【００４２】
［実施例３］
ＭＦＲ（１９０℃）が０．５ｇ／１０分、密度が０．８８５ｇ／ｃｍ３のエチレン・１−ブテンランダム共重合体（ＥＢＲ−３）と、平均粒子径３．４μｍの炭酸カルシウム（丸尾カルシウム（株）製  重質炭酸カルシウム）、およびステアリン酸亜鉛（栄伸化成製  ＳＰ−１００ＺＢ）からなる組成物をラボプラストミル（東洋精機（株）製）を用いて混練し、実施例１と同じ条件でロールバンク安定性を評価した。配合量および結果を表．２に示す。また得られた床材用シートの厚み２．０ｍｍで測定されたときのねじり剛性率ＴＲは２３Ｍｐａであった。
【００４３】
［実施例４］
ＭＦＲ（１９０℃）が１．２ｇ／１０分、密度が０．８８５ｇ／ｃｍ３のエチレン・１−ブテンランダム共重合体（ＥＢＲ−２）およびＭＦＲ（１９０℃）が３．６ｇ／１０分、密度が０．８８５ｇ／ｃｍ３のエチレン・１−ブテンランダム共重合体（ＥＢＲ−１）からなる組成物と、平均粒子径３．４μｍの炭酸カルシウム（丸尾カルシウム（株）製  重質炭酸カルシウム）、およびステアリン酸亜鉛（栄伸化成製  ＳＰ−１００ＺＢ）からなる組成物をラボプラストミル（東洋精機（株）製）を用いて混練し、実施例１と同じ条件でロールバンク安定性を評価した。配合量および結果を表．２に示す。また得られた床材用シートの厚み２．０ｍｍで測定されたときのねじり剛性率ＴＲは２３Ｍｐａであった。
【００４４】
［実施例５］
ＭＦＲ（１９０℃）が３．６ｇ／１０分、密度が０．８８５ｇ／ｃｍ３のエチレン・１−ブテンランダム共重合体（ＥＢＲ−１  ）およびＭＦＲ（１９０℃）が７．２ｇ／１０分、密度が０．９１７ｇ／ｃｍ３、メルトテンション（ＭＴ）が    ２７．８ｍＮ（ａｔ  １９０℃）の高圧法低密度ポリエチレン（ＬＤＰＥ）と、平均粒子径３．４μｍの炭酸カルシウム（丸尾カルシウム（株）製  重質炭酸カルシウム）、およびステアリン酸亜鉛（栄伸化成製  ＳＰ−１００ＺＢ）からなる組成物をラボプラストミル（東洋精機（株）製）を用いて混練し、実施例１と同じ条件でロールバンク安定性を評価した。配合量および結果を表．２に示す。また得られた床材用シートの厚み２．０ｍｍで測定されたときのねじり剛性率ＴＲは２８Ｍｐａであった。
【００４５】
［比較例１］
ＭＦＲ（１９０℃）が２．５ｇ／１０分、密度が０．９５０ｇ／ｃｍ３、酢酸ビニル含量が２５％のエチレン−酢酸ビニル共重合体（三井・デュポンポリケミカル社製  商品名ＥＶ３６０）と、平均粒子径３．４μｍの炭酸カルシウム（丸尾カルシウム（株）製  重質炭酸カルシウム）、およびステアリン酸亜鉛（栄伸化成製  ＳＰ−１００ＺＢ）からなる組成物をラボプラストミル（東洋精機（株）製）を用いて混練し、実施例１と同じ条件でロールバンク安定性を評価した。配合量および結果を表．２に示す。
【００４６】
【表２】
2004339286.tif 000003
【００４７】
以上の結果から分かるように、本発明のエチレン・α−オレフィンランダム共重合体組成物、炭酸カルシウムおよび滑剤からなる組成物は、良好なバンク安定性を有しており、高速カレンダー成形性および良好な製品厚み精度を有する床材用シートが可能となる。この床材用シートからなる長尺床材は環境負荷が少ないオレフィン系材料でありながら、良好な品質を兼ね備えている。
【００４８】
【図１】
2004339286.tif 000004
【００４９】
図の説明：（１）基材、（２）中間層、（３）表層（耐傷付き性に優れる単層または多層）